FR 2798653 A1 20010323 FR 9911908 A 19990920 Fibres céramiques pour le renforcement de matériaux réfractaires. Domaine technique de l'invention L'invention concerne le domaine des matériaux réfractaires renforcés mécaniquement par ajout de fibres. Etat de la technique Les réfractaires classiques constitués d'oxydes métalliques et/ou de carbone présentent des caractéristiques mécaniques très limitées. Pour certaines applications, il s'avère que la durée de vie d'un garnissage réfractaire dépend plus de ses caractéristiques mécaniques que de ses qualités intrinsèques de réfractaire. C'est le cas par exemple pour le garnissage des poches de coulée, et en particulier pour le sommet des poches désigné sous le terme de" bec ", qui est le siège d'un encrassement permanent sous l'effet de la solidification progressive des produits coulés, et qui de ce fait est soumis à intervalles réguliers à des opérations de décrassage. Ce décrassage s'accompagne inévitablement d'arrachements lorsque les crasses à éliminer collent plus ou moins au réfractaire, ce qui est pratiquement toujours le cas On sait que, sur un bec de coulée en graphite, les crasses collent assez peu, mais l'exposition à l'air du graphite en limite la durée de vie à cause de l'oxydation; par ailleurs il s'agit d'un matériau relativement conducteur thermiquement, ce qui favorise l'encrassement. Selon l'état actuel de la technique, les meilleurs résultats en terme de durée de vie sont obtenus en utilisant des bétons réfractaires chargés de fibres métalliques. But de l'invention. L'invention a pour but d'obtenir des matériaux réfractaires renforcés par des fibres rendus plus résistants par l'utilisation de fibres mieux adaptées que les fibres métalliques de l'art antérieur. Objet de l'invention. L'invention a pour objet des fibres pour le renfort des matériaux réfractaires constituées de bauxite ou d'alumine frittée, et présentant un rapport longueur/diamètre supérieur à 10. Ces fibres présentent une forme cylindrique ou prismatique tronquée par deux surfaces, par exemple des surfaces sensiblement planes et perpendiculaires à l'axe du cylindre ou du prisme. Les formes prismatiques peuvent présenter une section comportant des concavités, par exemple une forme en étoile. Pour les fibres de section circulaire, on désigne par "diamètre" celui du cercle de la section. Pour les autres formes de section, il s'agit du diamètre du cercle de même surface que la section (diamètre équivalent). L'invention a également pour objet un béton réfractaire à base d'oxydes métalliques renforcé par l'incorporation de 0,1 à 50% en poids de fibres de bauxite ou d'alumine frittée telles que décrites ci-dessus. Description de l'invention Une étude expérimentale a permis de comparer les caractéristiques de pièces réfractaires réalisées à partir d'un béton réfractaire soit utilisé tel quel, soit renforcé avec des fibres métalliques, soit renforcé avec les fibres objet de la présente invention. Les résultats de cette étude confirment que l'ajout de fibres dans un béton réfractaire en améliore bien les caractéristiques mécaniques. Mais cette étude montre aussi que, si les fibres métalliques restent le meilleur moyen d'augmenter la résistance à l'abrasion, les fibres d'oxydes frittés objet de l'invention sont beaucoup plus performantes pour améliorer la résistance à la compression et à la flexion. De plus cette amélioration est obtenue avec des taux d'addition de fibres qui peuvent être nettement moins élevés que dans le cas de fibres métalliques. Les formulations sélectionnées en fonction des caractéristiques mécaniques mesurées ont été essayées dans la construction de becs de poches de coulée, o elles se sont avérées plus performantes en ce qui concerne la durée de vie des pièces testées. L'expérience a également montré que lors de la préparation du béton, la dispersion des fibres céramiques dans le mélange constituant le béton était beaucoup plus aisée que celle des fibres métalliques Les fibres selon l'invention peuvent être fabriquées par la technique habituelle d'élaboration de la bauxite frittée pour abrasifs, telle que décrite dans le brevet LUS 3239970 de Carborundum, c'est-à-dire par concassage de la bauxite naturelle, calcination, mélange à un liant pour former une pâte, extrusion de la pâte, découpe des fibres et frittage à une température de l'ordre de 1400 C. Le brevet indique que la section des produits extrudés peut être ronde, carrée, triangulaire ou polygonale. Pour les fibres en alumine frittée, on peut partir d'alumine calcinée. Une forme de section particulièrement bien adaptée pour la mise en oeuvre de l'invention est une section comportant des concavités, par exemple une forme en étoile, qui améliore l'ancrage de la fibre dans le matériau réfractaire. Le diamètre (ou diamètre équivalent) des fibres est compris de préférence entre 0,2 et I mm. Dans le cas du renfort d'un béton réfractaire à base d'oxydes métalliques, notamment d'alumine et de silice, les constituants du béton sont mélangés à sec dans un malaxeur, les fibres sont incorporées ensuite au mélange, puis l'eau, et l'ensemble est cuit à une température de l'ordre de 1 500 C. Les bétons réfractaires selon l'invention peuvent être utilisés notamment pour des pièces d'équipements de coulée de métaux liquides à haut point de fusion, par exemple du silicium ou des alliages de silicium. Exemples Exemple 1 On a prépare des éprouvettes en béton réfractaire de différentes formes et dimensions selon la formulation suivante: Corindon brun en grains de 2 à 5 mm 23 % Corindon brun en grains de 0,2 à 2 mm 37 % Corindon brun en grains de 0 à 0,2 mm 24 %o Particules de silice amorphe de 0 à 0,2 mm 5 % Alumine en grains de 0 à 0,2 mm: 6% Aluminate de chaux à 80 % d'A1203 5 % Avec ajout de 0,2 % de métaphosphate de sodium ( Na2O, P205) 0,26 % de polyméthacrylate d'ammonium et 5,2 % d'eau. Ces éprouvettes ont été séchées en étuve 24h à 110 C, puis soumises à un traitement thermique consistant en une montée en température de 2 C par minute jusqu'à 1500 C, suivie d'un maintien à 1500 C pendant I h. Sur ces éprouvettes ont été mesurées: * La résistance à la compression à froid sur éprouvettes cylindriques 0 = 28 mm, h = 90 0o mm, selon la norme ISO/DIS 10059. La résistance à la compression à chaud sur éprouvettes cylindriques 0 = 23 mm, h = 23 mm, selon la norme MO CI 306. * La résistance à la flexion à froid sur éprouvettes cylindriques 0 = 28 mm, h = 50 mm, selon la norme ISO 5014. La résistance à la flexion à chaud sur éprouvettes en barreaux de 150 x 25 x 25 mm, selon la norme ISO 5013. * La résistance à l'usure sur éprouvettes cylindriques 0 = 28 mm, h = 50 mm, plaquées suivant une de leurs faces circulaires contre un disque diamanté de grosseur de grains de pim avec une force de 150 N, la vitesse tangentielle du disque au niveau de l'éprouvette étant de 1 m/s. La durée du test est de 10 minutes; le résultat est exprimé en cm3 de matériau arraché. Les résultats obtenus avec la formule de béton indiquée ont été les suivants * Résistance à la compression à froid: 97,1 MPa Résistance à la compression à 600 C: non mesurée Résistance à la compression à 1200 C: non mesurée * Résistance à la flexion à froid: 29,7 MPa Résistance à la flexion à 600 C: non mesurée Résistance à la flexion à 1200 C: non mesurée * Résistance à l'usure:0,65 cm Exemple 2 On a préparé des éprouvettes en béton réfractaire de différentes formes et dimensions selon la formulation de l'exemple 1, à laquelle a été ajoutée 4% (en poids) de fibres métalliques constituées de fil d'acier inoxydable hémicylindrique de diamètre 1,5 mm, et de longueur comprise entre 25 et 30 mm. Les mêmes mesures ont été refaites dans les mêmes conditions et les résultats obtenus avec cette formulation ont été les suivants. * Résistance à la compression à froid 81,4 MPa Résistance à la compression à 600 C: 173 M/Pa Résistance à la compression à 1200 C: 61,1 MIPa * Résistance à la flexion à froid: 27,9 MPa Résistance à la flexion à 600 C: 22,3 MPa Résistance à la flexion à 1200 C: 18,9 MPa * Résistance à l'usure: 0,48 cm3 Exemple 3 On a fabriqué, par concassage et calcination de bauxite naturelle, mélange à un liant, extrusion et frittage à 1400 C, un lot de référence constitué de fibres de bauxite frittée de densité 3,85, de forme cylindrique de diamètre 0,50 mm et de longueur comprise entre 5 mm et 12 mm, présentant une masse par unité de longueur de 0,76 mg/mm. Puis on a préparé des éprouvettes en béton réfractaire de différentes formes et dimensions selon la formulation de l'exemple 1, à laquelle a été ajoutée 2% (en poids) de fibres préparées selon la formule ci-dessus. Les mêmes mesures ont été refaites dans les mêmes conditions; les résultats obtenus avec cette formulation ont été les suivants: * Résistance à la compression à froid: 64,8 MPa Résistance à la compression à 600 C: 181 MNPa Résistance à la compression à 1200 C: 86,2 MPa * Résistance à la flexion à froid: 27,1 MPa Résistance à la flexion à 600 C: 27,0 MPa Résistance à la flexion à 1200 C: 24,5 MPa * Résistance à l'usure: 1,52 cm3 On constate qu'avec un taux massique de fibres deux fois moins élevé, l'utilisation de fibres en bauxite frittée conduit à une résistance à la compression et à la flexion à chaud nettement améliorées, et ce d'autant plus que la température est plus élevée. Exemple 4 On a préparé des éprouvettes en béton réfractaire de différentes formes et dimensions selon la formulation de l'exemple 1, à laquelle a été ajoutée 15% (en poids) de fibres préparées selon la formule indiquée à l'exemple 3. Les mêmes mesures ont été refaites dans les mêmes conditions; les résultats obtenus avec cette formulation ont été les suivants: * Résistance à la compression à froid: 154 MPa 1 5 Résistance à la compression à 600 C: 185 MPa Résistance à la compression à 1200 C: 69,3 MPa * Résistance à la flexion à froid: 43,2 MPa Résistance à la flexion à 600 C: 30,9 MPa Résistance à la flexion à 1200 C: 23,3 MPa * Résistance à l'usure: 0,63 cm L'incorporation d'un taux de fibres nettement plus important améliore fortement la résistance mécanique en flexion et compression à froid, mais pas à haute température. Exemple 5 4 poches de coulée ont été construites avec des dimensions identiques; les becs ont été fabriqués suivant les compositions de béton indiquées aux 4 exemples précédents. Ces poches ont été utilisées pour couler du silicium métallurgique. Après coulée les becs ont été décrassés dans les mêmes conditions au moyen de barres d'acier taillées en biseau et forcées entre crasses et garnissage réfractaire jusqu'à décollement de la crasse. Les poches étaient renvoyées à l'atelier de réparation pour réfection des becs lorsque l'usure du bec commençait à provoquer une usure de la carcasse métallique de la poche. Après trois rotations de chaque poche, les résultats de durée moyenne des becs ont eté les suivants, exprimés en tonnes de silicium coulé Garnissage de référence de l'exemple N l: 1000 t Garnissage renforcé avec 4 % de fibres d'inox 700 t Garnissage renforcé avec 2 % de fibres de bauxite frittée 1 500 t Garnissage renforcé avec 15 % de fibres de bauxite frittée 2000 t On constate que, dans cette utilisation, le renfort de fibres métalliques est inopérant, alors que la durée de vie est améliorée avec les fibres selon l'invention, même avec un faible taux de renfort. Revendications I) Fibres destinées au renforcement des matériaux réfractaires, caractérisées en ce qu'elles sont constituées de bauxite ou d'alumine frittée, et qu'elles présentent un rapport longueur/diamètre supérieur à 10. 2) Fibres selon la revendicationl, caractérisées en ce qu'elles présentent une section de forme cylindrique ou prismatique, tronquée par deux surfaces, en particulier des surfaces sensiblement planes et perpendiculaires à l'axe du cylindre ou du prisme 3) Fibres selon la revendication 2, caractérisées en ce qu'elles présentent une section en forme d'étoile. 4) Béton réfractaire à base d'oxydes métalliques, caractérisé en ce qu'il est renforcé par l'adjonction de 0,1 % à 50% en poids de fibres céramiques selon l'une des revendications 1 à3. ) Utilisation d'un béton réfractaire selon la revendication 4 pour des pièces destinées à la coulée du silicium ou des alliages de silicium.